또한 , 합금 B 2 에 관한 조건 19 는 부분 전환 열처리 에서 가열 시간 이 본 발명 에 따른 범위 보다 더 긴 비 교예 이 다 . 이 경우 , 열처리 시 복원 이 완결 되 므로 가 열부 가 일단 연화 되 더라도 , 가 열 부 는 시효 석출 의 진행 에 기인 하 여 점진 적 으로 경화 된다 . 이 현상 의 결과 로서 , 실온 에서 비 가 열부 의 인장 강도 와 실온 에서 가 열부 의 내력 사이 의 차이 는 부분 전환 열처리 를 통하 여 마이너스 값 으로 증가 하 였 다 ( 감소 하 였 다 ) . 따라서 , 성형 성 평가 시험 에서 얻 어 진 LDR 값 은 부분 전환 열처리 없이 얻 어 진 LDR 값 보다 낮 았 다 . 또한 , 이 경우 , 가 열부 의 성형 후 굽 힘 성 은 낮 았 다 . 따라서 , 성형품 을 굽힘 처리 할 수 없 다는 것 을 발견 하 였 다 .